(57)【要約】【課題】長期間の繰り返し使用に対しても、機械的／電気的耐久性に優れ、異常画像の発生がない高耐久性の単層型感光体およびそれを用いた電子写真装置を提供することを課題とする。【解決手段】導電性材料からなる導電性支持上に、電荷発生物質と電荷輸送物質とを含有する単層型感光層が積層されてなる電子写真感光体であって、前記単層型感光層が、前記電荷輸送物質として特定の正孔輸送物質および特定の電子輸送物質を含有することを特徴とする単層型電子写真感光体により、上記の課題を解決する。【選択図】なし【特許請求の範囲】
【請求項１】
導電性材料からなる導電性支持上に、電荷発生物質と電荷輸送物質とを含有する単層型感光層が積層されてなる電子写真感光体であって、前記単層型感光層が、前記電荷輸送物質として一般式（１）：
【化１】
2008304621.tif 000033
（式中、
ａは、置換基を有してもよいアルキル基、置換基を有してもよいアルコキシ基、置換基を有してもよいジアルキルアミノ基、置換基を有してもよいアリール基、ハロゲン原子または水素原子であり；
ｍは１〜６の整数であり、ｍが２以上のとき、複数のａは、同一または異なって、互いに結合して環構造を形成してもよく；
ｂ、ｃおよびｄは、同一または異なって、置換基を有してもよいアルキル基、置換基を有してもよいアルコキシ基、置換基を有してもよいジアルキルアミノ基、置換基を有してもよいアリール基、置換基を有してもよいアリールオキシ基、置換基を有してもよいアリールチオ基、ハロゲン原子または水素原子であり；
ｉ、ｋおよびｊは、同一または異なって、１〜５の整数であり、ｉが２以上のとき、複数のｂは、同一または異なって、互いに結合して環構造を形成してもよく、ｋが２以上のとき、複数のｃは、同一または異なって、互いに結合して環構造を形成してもよく、ｊが２以上のとき、複数のｄは、同一または異なって、互いに結合して環構造を形成してもよく；
Ａｒ4およびＡｒ5は、同一または異なって、置換基を有してもよいアルキル基、置換基を有してもよいアリール基、置換基を有してもよいアリールアルキル基、置換基を有してもよい複素環基または水素原子であり、ただし、Ａｒ4およびＡｒ5は共に水素原子ではなく、Ａｒ4およびＡｒ5は、原子または原子団を介して互いに結合して環構造を形成してもよい）
で示される正孔輸送物質および一般式（２）：
【化２】
2008304621.tif 000034
（式中、Ｒ1〜Ｒ8は、同一または異なって、置換基を有してもよいアルキル基、置換基を有してもよいアルコキシ基、置換基を有してもよいアリール基、ニトロ基または水素原子である）
で示される電子輸送物質を含有することを特徴とする単層型電子写真感光体。
【請求項２】
前記正孔輸送物質の重量Ｈと前記電子輸送物質の重量Ｅとの比率Ｈ／Ｅが、９／１〜１／１である請求項１に記載の単層型電子写真感光体
【請求項３】
前記電荷輸送物質の含有量が、前記単層型感光層の５〜７０重量％である請求項１または２に記載の単層型電子写真感光体
【請求項４】
前記電荷発生物質の含有量が、前記単層型感光層の２〜１０重量％である請求項１〜３のいずれか１つに記載の単層型電子写真感光体。
【請求項５】
前記電荷発生物質が、アゾ系顔料、インジゴ系顔料、ペリレン系顔料、多環キノン系顔料、フタロシアニン系顔料、スクアリリウム色素、ピリリウム塩類、チオピリリウム塩類、トリフェニルメタン系色素、セレンおよび非晶質シリコンから選択される少なくとも１種以上である請求項１〜４のいずれか１つに記載の単層型電子写真感光体。
【請求項６】
前記単層型感光層が、酸化防止剤としてヒンダードフェノール誘導体および／またはヒンダードアミン誘導体を含有する請求項１〜５のいずれか１つに記載の単層型電子写真感光体。
【請求項７】
前記導電性支持体と前記単層型感光層との間に中間層を有する請求項１〜６のいずれか１つ記載の単層型電子写真感光体。
【請求項８】
請求項１〜７のいずれか１つに記載の単層型電子写真感光体と、前記単層型電子写真感光体を帯電させる帯電手段と、帯電された前記単層型電子写真感光体に対して露光を施す露光手段と、露光によって形成される静電潜像を現像する現像手段とを備えることを特徴とする電子写真装置。
【請求項９】
前記帯電手段が、正帯電方式である請求項８に記載の電子写真装置。
【発明の詳細な説明】
【技術分野】
【０００１】
本発明は、電子写真方式の画像形成に用いられる電子写真感光体とそれを備えた電子写真装置に関する。
【背景技術】
【０００２】
電子写真技術を用いて画像を形成する電子写真方式の画像形成装置（以下「電子写真装置」ともいう）は、複写機、プリンタ、ファクシミリ装置などに多用されている。
電子写真装置では、以下のような電子写真プロセスを経て画像が形成される。まず、装置に備わる電子写真感光体（以下「感光体」ともいう）の感光層を帯電器によって所定の電位に一様に帯電させた後、露光手段から画像情報に応じて照射されるレーザ光などの光によって露光して静電潜像を形成する。次いで、形成された静電潜像に対して現像手段から現像剤を供給し、感光体の表面に現像剤の成分であるトナーと呼ばれる着色された微粒子を付着させることによって静電潜像を現像し、トナー画像として顕像化する。次いで、形成されたトナー画像を転写手段によって感光体の表面から記録紙などの転写材上に転写し定着手段によって定着させて、転写材に所望の画像を形成する。
【０００３】
転写手段による転写動作の際には、感光体表面上のすべてのトナーが記録紙に転写して移行されるのではなく、一部が感光体表面に残留する。また、転写時に感光体と接触する記録紙の紙粉が感光体表面に付着したまま残留することもある。このような感光体表面の残留トナーおよび付着紙粉などの異物は、形成される画像の品質に悪影響を及ぼすので、クリーニング装置によって除去される。また、近年ではクリーナーレス化技術が進み、独立したクリーニング手段を有することなく現像手段に付加されるクリーニング機能（現像兼クリーニングシステム）によって残留トナーを回収（除去）している。このようにして感光体表面をクリーニングした後、除電器などによって感光層表面を除電し、静電潜像を消失させる。
【０００４】
このような電子写真プロセスに用いられる感光体は、導電性材料からなる導電性基体上に光導電性材料を含有する感光層が積層されて構成される。
感光体としては、従来から、無機系光導電性材料を主成分とする感光層を備える電子写真感光体（以下、「無機系感光体」ともいう）が広く用いられている。無機系感光体の代表的なものとしては、アモルファスセレン（ａ−Ｓｅ）またはアモルファスセレン砒素（ａ−ＡｓＳｅ）などからなる層を感光層に用いたセレン系感光体；酸化亜鉛（ＺｎＯ）または硫化カドミウム（ＣｄＳ）を色素などの増感剤とともに樹脂中に分散したものを感光層に用いた酸化亜鉛系感光体または硫化カドミウム系感光体；およびアモルファスシリコン（ａ−Ｓｉ）からなる層を感光層に用いたアモルファスシリコン系感光体（ａ−Ｓｉ感光体）などがある。
【０００５】
しかしながら、無機系感光体には次のような欠点がある。
セレン系感光体および硫化カドミウム系感光体は、耐熱性および保存安定性に問題がり、セレンおよびカドミウムが人体および環境に対する毒性を有するので、これらを用いた感光体は、使用後に回収し適切に廃棄する必要がある。
酸化亜鉛系感光体は、感度および耐久性が低いという欠点があり、現在ではほとんど使用されていない。
ａ−Ｓｉ感光体は、無公害性の無機系感光体として注目され、感度および耐久性が高いという長所を有する反面、プラズマ化学気相成長法を用いて製造されるので、感光層を均一に成膜することが難しく、画像欠陥が発生し易く、生産性が低く、製造原価が高いという短所を有する。
【０００６】
このように無機系感光体には多くの欠点があることから、有機系光導電性材料、すなわち有機光導電体（Organic Photoconductor；略称：ＯＰＣ）を用いた感光体（以下、「有機系感光体」ともいう）の研究開発が進み、感光体の主流を占めてきている。
有機系感光体は、感度、耐久性および環境に対する安定性などに若干の問題を有するが、毒性、製造原価および材料設計の自由度などの点において、無機系感光体に比べて多くの利点を有している。例えば、有機系感光体は、感光層を浸漬塗布法に代表される容易かつ安価な方法で形成することができる。
【０００７】
このような有機系感光体の構成としては、導電性材料からなる導電性基体上に電荷発生物質および電荷輸送物質（「電荷移動物質」ともいう）の双方を結着樹脂（「バインダ樹脂」、「結着剤樹脂」ともいう）に分散させた単層構造、導電性基体上に電荷発生物質を結着樹脂に分散させた電荷発生層と電荷輸送物質を結着樹脂に分散させた電荷輸送層とをこの順でまたは逆順で形成した積層構造または逆二層型積層構造などの様々な構成が提案されている。これらの中でも感光層として電荷発生層上に電荷輸送層を積層した機能分離型の感光体は、電子写真特性および耐久性に優れ、材料選択の自由度の高さから感光体特性を様々に設計できることから広く実用化されている。
【０００８】
有機系感光体は、主要機能成分である電荷輸送物質が正孔輸送物質である負帯電方式と電子輸送物質である正帯電方式に分類される。
有機系感光体の研究開発において、優れた電荷輸送能を有する正孔輸送物質の開発が先行したことから、負帯電方式の感光体が実用化されているが、この方式は有害なオゾンや窒素酸化物を多く発生し、コロナ放電による帯電を均一化することが難しいなどの問題がある。
一方、正帯電方式は上記の負帯電方式の問題を有さず、セレン系感光体およびａ−Ｓｉ感光体などの正帯電方式の無機系感光体におけるプロセス技術を適用できることから、高性能な正帯電方式の有機系感光体の出現が望まれてきた。
【０００９】
これまでに開発された正帯電方式の有機感光体としては、ポリビニルカルバゾール（ＰＶＣｚ）とトリニトロフルオレノン（ＴＮＦ）との電荷移動錯体からなる単層構造の単層型感光体（米国特許第３４８４２３７号：特許文献１参照）、電荷発生物質と正孔輸送物質を結着剤に分散させた単層型感光体などがある。前者は低感度であり、ＴＮＦが発ガン性物質であることから、後者は低感度で帯電保持力が低く、繰り返し使用時に電気特性がすることから、現在は使用されていない。また、ＰＶＣｚとＴＮＦとの電荷移動錯体からなる単層型感光体では、電荷移動錯体の形成によって電子、正孔それぞれの電荷移動度が低下することが知られている。
【００１０】
また、特許第２７１８０４８号公報（特許文献２）には、電子輸送能を有する電荷輸送物質としてジフェノキノン化合物が開示されている。ジフェノキノン化合物は、有機溶剤に対する溶解性および結着樹脂との親和性が低く、出力画像において画像欠陥の要因となる感光層中での結晶化が起こり易いという欠点がある。
このような欠点を改善するために、非対称型構造のジフェノキノン化合物や低分子であるベンゾキノン誘導体との混合が提案されてきたが、その感光体の電子移動度は低く、また電荷発生物質からの注入効率の低さに起因する残留電位の高さの問題や繰り返し使用時における電荷蓄積による感度、帯電保持率、残留電位などの基本的な電気特性の変化や劣化等の問題は未だ解決されていない。
【００１１】
他方、電子写真装置では、感光体に対して前述の帯電、露光、現像、転写、クリーニングおよび除電の動作が種々の環境下で繰返し実行されるので、感光体には、感度が高いことおよび光応答性に優れることに加えて、環境安定性、電気的安定性および機械的外力に対する耐久性（耐刷性）が求められる。特に、感光体の表面層が、クリーニング部材などによる摺擦によって磨耗し難いことが求められる。
一般に、単層型感光体は、表面層全体に低分子化合物である電荷発生物質と電荷輸送物質が分布しているために、表面側に電荷輸送物質だけが存在する積層型に比べ耐摩耗性に弱いことが課題である。
【００１２】
さらに、電荷移動錯体の形成による移動度の低下のない単層型感光体が提案されている（特許第３８４７７３２号公報：特許文献３参照）。この単層型感光体は電気特性の面において改善されているが、機械的強度は従来品と同程度で繰返し使用すると膜減り大きいという問題がある。そこで摩耗性を改良するために電荷発生物質と電荷輸送物質を減量すると、反対に電気特性を悪化させてしまう。
【００１３】
特開２００４−１５１６６６号公報（特許文献４）の実施例には、正孔輸送物質として本願発明の一般式（１）に相当する化合物と電子輸送物質としてジフェノキノンとを含有する単層型感光体が記載されている。しかし、電荷移動錯体を形成しないため、本願発明のような電気特性の向上は見られない。
また、特公平４−４８２１５号公報（特許文献５）には、電子輸送層の含有化合物として本願発明の一般式（２）に相当する化合物が記載されている。しかし、これらの化合物だけでは電子輸送能力しか有さず単層感光体には不適当である。
このように、感光体における電気特性と機械的耐久性の両立は困難な状況にある。
【００１４】
【特許文献１】米国特許第３４８４２３７号
【特許文献２】特許第２７１８０４８号公報
【特許文献３】特許第３８４７７３２号公報
【特許文献４】特開２００４−１５１６６６号公報
【特許文献５】特公平４−４８２１５号公報
【発明の開示】
【発明が解決しようとする課題】
【００１５】
したがって、本発明は、長期間の繰り返し使用に対しても、機械的／電気的耐久性に優れ、異常画像の発生がない高耐久性の単層型感光体およびそれを用いた電子写真装置を提供することを課題とする。
【課題を解決するための手段】
【００１６】
かくして、本発明によれば、導電性材料からなる導電性支持上に、電荷発生物質と電荷輸送物質とを含有する単層型感光層が積層されてなる感光体であって、前記単層型感光層が、前記電荷輸送物質として一般式（１）：
【００１７】
【化１】
2008304621.tif 000002
【００１８】
（式中、
ａは、置換基を有してもよいアルキル基、置換基を有してもよいアルコキシ基、置換基を有してもよいジアルキルアミノ基、置換基を有してもよいアリール基、ハロゲン原子または水素原子であり；
ｍは１〜６の整数であり、ｍが２以上のとき、複数のａは、同一または異なって、互いに結合して環構造を形成してもよく；
ｂ、ｃおよびｄは、同一または異なって、置換基を有してもよいアルキル基、置換基を有してもよいアルコキシ基、置換基を有してもよいジアルキルアミノ基、置換基を有してもよいアリール基、置換基を有してもよいアリールオキシ基、置換基を有してもよいアリールチオ基、ハロゲン原子または水素原子であり；
【００１９】
ｉ、ｋおよびｊは、同一または異なって、１〜５の整数であり、ｉが２以上のとき、複数のｂは、同一または異なって、互いに結合して環構造を形成してもよく、ｋが２以上のとき、複数のｃは、同一または異なって、互いに結合して環構造を形成してもよく、ｊが２以上のとき、複数のｄは、同一または異なって、互いに結合して環構造を形成してもよく；
Ａｒ4およびＡｒ5は、同一または異なって、置換基を有してもよいアルキル基、置換基を有してもよいアリール基、置換基を有してもよいアリールアルキル基、置換基を有してもよい複素環基または水素原子であり、ただし、Ａｒ4およびＡｒ5は共に水素原子ではなく、Ａｒ4およびＡｒ5は、原子または原子団を介して互いに結合して環構造を形成してもよい）
で示される正孔輸送物質および一般式（２）：
【００２０】
【化２】
2008304621.tif 000003
【００２１】
（式中、Ｒ1〜Ｒ8は、同一または異なって、置換基を有してもよいアルキル基、置換基を有してもよいアルコキシ基、置換基を有してもよいアリール基、ニトロ基または水素原子である）
で示される電子輸送物質を含有することを特徴とする単層型感光体が提供される。
【００２２】
また、本発明によれば、上記の単層型感光体と、前記単層型感光体を帯電させる帯電手段と、帯電された前記単層型感光体に対して露光を施す露光手段と、露光によって形成される静電潜像を現像する現像手段とを備えることを特徴とする電子写真装置が提供される。
【発明の効果】
【００２３】
本発明の単層型感光体は、耐刷性に優れ、長期の使用にわたっても電気的安定性を保持し、画像上の劣化を発生しない、安定した感光体およびそれを用いた電子写真装置を提供することができる。また、本発明の単層型感光体は、オゾン発生の少ない正帯電方式に適した感光体を提供することができる。
【発明を実施するための最良の形態】
【００２４】
本発明の単層型感光体は、導電性材料からなる導電性支持上に、電荷発生物質と電荷輸送物質とを含有する単層型感光層が積層されてなる感光体であって、前記単層型感光層が、前記電荷輸送物質として一般式（１）で示される正孔輸送物質および一般式（２）で示される電子輸送物質を含有することを特徴とする。
【００２５】
本発明の単層型感光体について図面を用いて具体的に説明する。
図１および２は、本発明の単層型感光体の要部の構成を示す模式断面図である。
図１の単層型感光体１は、導電性支持１１上に、電荷発生物質１２と電荷輸送物質１３とを含有する単層型感光層１４０が積層されてなる。
図２の単層型感光体２は、導電性支持１１上に中間層１８を介して、電荷発生物質１２と電荷輸送物質１３とを含有する単層型感光層１４０が積層されてなる。
なお、図番１７はバインダ樹脂を示す。
［導電性支持体１１］
導電性支持体の構成材料は、単層型感光体１４０の電極としての機能と支持部材としての機能を有し、当該分野で用いられる材料であれば特に限定されない。
具体的には、アルミニウム、アルミニウム合金、銅、亜鉛、ステンレス鋼、チタンなどの金属材料：ポリエチレンテレフタレート、ポリアミド、ポリエステル、ポリオキシメチレン、ポリスチレンなどの高分子材料、硬質紙、ガラスなどからなる基体表面に金属箔をラミネートしたもの、金属材料を蒸着したもの、導電性高分子、酸化スズ、酸化インジウムなどの導電性化合物の層を蒸着もしくは塗布したものなどが挙げられる。
【００２６】
導電性支持体の形状は、図１および２に示すようなシート状および後述する図３に示すような円筒状に限定されず、円柱状、無端ベルト状などであってもよい。
導電性支持体１の表面には、必要に応じて、画質に影響のない範囲内で、陽極酸化皮膜処理、薬品、熱水などによる表面処理、着色処理、表面を粗面化するなどの乱反射処理を施されていてもよい。
【００２７】
乱反射処理は、レーザを露光光源として用いる電子写真プロセスにおいて本発明による感光体を用いる場合に特に有効である。すなわち、レーザを露光光源として用いる電子写真プロセスでは、レーザ光の波長が揃っているので、感光体の表面で反射されたレーザ光と感光体の内部で反射されたレーザ光とが干渉を起こし、この干渉による干渉縞が画像に現れて画像欠陥の発生することがある。そこで、導電性支持体の表面に乱反射処理を施すことにより、波長の揃ったレーザ光の干渉による画像欠陥を防止することができる。
【００２８】
［単層型感光層１４０］
単層型感光層は、電荷発生物質と、電荷輸送物質として一般式（１）で示される正孔輸送物質および一般式（２）で示される電子輸送物質と、バインダ樹脂とを含有する。
【００２９】
電荷発生物質は、光を吸収することにより電荷を発生する能力を有する。
電荷発生物質としては、当該分野で用いられる化合物を使用できる。
具体的には、アゾ系顔料（モノアゾ系顔料、ビスアゾ系顔料、トリスアゾ系顔料など）、インジゴ系顔料（インジゴ、チオインジゴなど）、ペリレン系顔料（ペリレンイミド、ペリレン酸無水物など）、多環キノン系顔料（アントラキノン、ピレンキノンなど）、フタロシアニン系顔料（金属フタロシアニン、Ｘ型無金属フタロシアニンなど）、スクアリリウム色素、ピリリウム塩類、チオピリリウム塩類、トリフェニルメタン系色素などの有機顔料または染料、さらにセレン、非晶質シリコンなどの無機材料などが挙げられる。これらの電荷発生物質は１種を単独でまたは２種以上を組み合せて使用することができる。
【００３０】
これらの電荷発生物質の中でも、金属フタロシアニン、Ｘ型無金属フタロシアニンのようなフタロシアニン系顔料が好ましく、次式（Ａ）で示されるオキソチタニウムフタロシアニンが特に好ましい。
【００３１】
【化３】
2008304621.tif 000004
（式中、Ｘ1、Ｘ2、Ｘ3およびＸ4は、同一または異なって、水素原子、ハロゲン原子、アルキル基またはアルコキシ基であり、ｒ、ｓ、ｙおよびｚは、同一または異なって、０〜４の整数である）
【００３２】
フタロシアニン系顔料は、高い電荷発生効率と電荷注入効率とを有するので、光を吸収することによって多量の電荷を発生するとともに、発生した電荷を分子内に蓄積することなく、単層型感光層に含有される電荷輸送物質に電荷を効率よく注入されて円滑に輸送されるので、高感度かつ高解像度の感光体を得ることができる。
【００３３】
電荷発生物質は、増感染料と組み合せて使用することができる。
このような増感染料としては、例えばメチルバイオレット、クリスタルバイオレット、ナイトブルーおよびビクトリアブルーなどに代表されるトリフェニルメタン系染料；エリスロシン、ローダミンＢ、ローダミン３Ｒ、アクリジンオレンジおよびフラペオシンなどに代表されるアクリジン染料；メチレンブルーおよびメチレングリーンなどに代表されるチアジン染料；カプリブルーおよびメルドラブルーなどに代表されるオキサジン染料；シアニン染料；スチリル染料；ピリリウム塩染料およびチオピリリウム塩染料などが挙げられる。
【００３４】
電荷輸送物質は、電荷発生物質で発生した電荷を受入れ輸送する能力を有し、正孔輸送物質（「ホール輸送物質」ともいう）および電子輸送物質を包含する。
【００３５】
正孔輸送物質は、一般式（１）で示される。
一般式（１）における置換基について説明する。
ａの置換基を有してもよいアルキル基としては、炭素数１〜４のアルキル基、炭素数１〜４のアルコキシ基、ハロゲン原子で置換されていてもよいアルキル基が挙げられる。具体的には、メチル基、エチル基、ｎ−プロピル基、イソプロピル基、ｎ−ブチル基、イソブチル基、１−メトキシエチル基、フルオロメチル基、トリフルオロメチル基などが挙げられ、これらの中でも、メチル基、イソプロピル基、トリフルオロメチル基が特に好ましい。
【００３６】
ａの置換基を有してもよいアルコキシ基としては、炭素数１〜４のアルキル基、炭素数１〜４のアルコキシ基、ハロゲン原子で置換されていてもよいアルコキシ基が挙げられる。具体的には、メトキシ基、エトキシ基、ｎ−プロポキシ基、イソプロポキシ基、ｎ−ブトキシ基、イソブトキシ基などが挙げられ、これらの中でも、メトキシ基が特に好ましい。
【００３７】
ａの置換基を有してもよいジアルキルアミノ基としては、炭素数１〜４のアルキル基、炭素数１〜４のアルコキシ基、ハロゲン原子で置換されていてもよいジアルキルアミノ基が挙げられる。具体的には、ジメチルアミノ基、ジエチルアミノ基、ジイソプロピルアミノ基などが挙げられる。
【００３８】
ａの置換基を有してもよいアリール基としては、炭素数１〜４のアルキル基、炭素数１〜４のアルコキシ基、ハロゲン原子で置換されていてもよいアリール基が挙げられる。具体的には、フェニル基、トリル基、キシリル基、メトキシフェニル基、メチルメトキシフェニル基、４−クロロフェニル基、４−フルオロフェニル基、ナフチル基、メトキシナフチル基などが挙げられる。
【００３９】
ａのハロゲン原子としては、フッ素原子、塩素原子、臭素原子、ヨウ素原子などが挙げられ、これらの中でも、フッ素原子が特に好ましい。
【００４０】
ｂ、ｃおよびｄの置換基を有してもよいアルキル基は、上記ａと同義であり、メチル基が特に好ましい。
ｂ、ｃおよびｄの置換基を有してもよいアルコキシ基は、上記ａと同義であり、メトキシ基が特に好ましい。
ｂ、ｃおよびｄの置換基を有してもよいジアルキルアミノ基は、上記ａと同義であり、ジメチルアミノ基が特に好ましい。
【００４１】
ｂ、ｃおよびｄの置換基を有してもよいアリール基としては、炭素数１〜４のアルキル基、炭素数１〜４のアルコキシ基、炭素数６〜１２のアリール基、ハロゲン原子で置換されていてもよいアリール基が挙げられる。具体的には、フェニル基、トリル基、キシリル基、メトキシフェニル基、メチルメトキシフェニル基、４−クロロフェニル基、４−フルオロフェニル基、ビフェニルイル基、ナフチル基、メトキシナフチル基などが挙げられ、これらの中でも、フェニル基、ビフェニルイル基が特に好ましい。
【００４２】
ｂ、ｃおよびｄの置換基を有してもよいアリールオキシ基としては、４−メチルフェノキシ基などが挙げられる。
ｂ、ｃおよびｄの置換基を有してもよいアリールチオ基としては、フェニールチオ基などが挙げられる。
ｂ、ｃおよびｄのハロゲン原子は、上記ａと同義である。
【００４３】
Ａｒ4およびＡｒ5の置換基を有してもよいアルキル基は、上記ａと同義であり、メチル基が特に好ましい。
Ａｒ4およびＡｒ5の置換基を有してもよいアリール基としては、例えば炭素数１〜４のアルキル基、炭素数１〜４のアルコキシ基、炭素数２〜６のジアルキルアミノ基およびハロゲン原子で置換されていてもよいアリール基が挙げられる。
具体的には、フェニル基、トリル基、キシリル基、イソプロピルフェニル基、メトキシフェニル基、メチルメトキシフェニル基、ｔ−ブチルフェニル基、４−ジエチルアミノフェニル基、４−クロロフェニル基、２−フルオロフェニル基、４−フルオロエチルフェニル基、ナフチル基、メトキシナフチル基などが挙げられ、これらの中でも、フェニル基、トリル基、メトキシフェニル基、ナフチル基が特に好ましい。
【００４４】
Ａｒ4およびＡｒ5の置換基を有してもよいアリールアルキル基としては、ベンジル基などが挙げられる。
Ａｒ4およびＡｒ5の置換基を有してもよい複素環基としては、クロマニル基、チエニル基、５−メリルチエニル基、フリル基などが挙げられる。
【００４５】
一般式（１）で示される正孔輸送物質の具体例を表１−１〜１−２１に示す。
これらの化合物の中でも、例示化合物１、３、６および１１１が特に好ましい。
なお、これらの化合物は特開２００４−１５１６６６号公報に記載の方法により合成できる。
【００４６】
【表１−１】
2008304621.tif 000005
【００４７】
【表１−２】
2008304621.tif 000006
【００４８】
【表１−３】
2008304621.tif 000007
【００４９】
【表１−４】
2008304621.tif 000008
【００５０】
【表１−５】
2008304621.tif 000009
【００５１】
【表１−６】
2008304621.tif 000010
【００５２】
【表１−７】
2008304621.tif 000011
【００５３】
【表１−８】
2008304621.tif 000012
【００５４】
【表１−９】
2008304621.tif 000013
【００５５】
【表１−１０】
2008304621.tif 000014
【００５６】
【表１−１１】
2008304621.tif 000015
【００５７】
【表１−１２】
2008304621.tif 000016
【００５８】
【表１−１３】
2008304621.tif 000017
【００５９】
【表１−１４】
2008304621.tif 000018
【００６０】
【表１−１５】
2008304621.tif 000019
【００６１】
【表１−１６】
2008304621.tif 000020
【００６２】
【表１−１７】
2008304621.tif 000021
【００６３】
【表１−１８】
2008304621.tif 000022
【００６４】
【表１−１９】
2008304621.tif 000023
【００６５】
【表１−２０】
2008304621.tif 000024
【００６６】
【表１−２１】
2008304621.tif 000025
【００６７】
電子輸送物質は、一般式（２）で示される。
一般式（２）における置換基について説明する。
Ｒ1〜Ｒ8の置換基を有してもよいアルキル基、置換基を有してもよいアルコキシ基および置換基を有してもよいアリール基は、一般式（１）の置換基ａと同義である。
【００６８】
一般式（２）で示される電子輸送物質としては、例えば下記の構造式で示される例示化合物ａ〜ｅが挙げられる。
例示化合物ａとしては、ｎ−ブトキシカルボニル基が４位に置換した（一般式（２）のＲ8がｎ−ブチル基である）化合物が好ましい。
例示化合物ｂとしては、フェネトキシカルボニル基が４位に置換した（一般式（２）のＲ8がフェネチル基である）化合物が好ましい。
例示化合物ｃとしては、カルビトキシ基が４位に置換した（一般式（２）のＲ8が２−（２−エトキシエトキシ）エチル基である）化合物が好ましい。
例示化合物ｄとしては、ｎ−ブトキシカルボニル基およびニトロ基がそれぞれ４位および７位に置換した（一般式（２）のＲ2およびＲ8がそれぞれニトロ基およびｎ−ブチル基である）化合物が好ましい。
これらの化合物の中でも、上記の置換位置に置換基を有する例示化合物ａ、ｂおよびｃが特に好ましい。
なお、これら化合物は特公平４−４８２１５号公報に記載の方法により合成できる。
【００６９】
【化４】
2008304621.tif 000026
【００７０】
バインダ樹脂としては、例えば、単層型感光層の機械的強度、耐久性などを向上させる目的で使用され、当該分野で用いられる結着性を有する樹脂を使用できる。
具体的には、ポリメチルメタクリレート、ポリスチレン、ポリ塩化ビニルなどのビニル系樹脂、ポリカーボネート、ポリエステル、ポリエステルカーボネート、ポリスルホン、ポリアリレート、ポリアミド、メタクリル樹脂、アクリル樹脂、ポリエーテル、ポリアクリルアミド、ポリフェニレンオキサイドなどの熱可塑性樹脂；フェノキシ樹脂、エポキシ樹脂、シリコーン樹脂、ポリウレタン、フェノール樹脂、アルキッド樹脂、メラミン樹脂、フェノキシ樹脂、ポリビニルブチラール、ポリビニルホルマールなどの熱硬化性樹脂、これらの樹脂の部分架橋物、これらの樹脂に含まれる構成単位のうちの２つ以上を含む共重合体樹脂（塩化ビニル−酢酸ビニル共重合体樹脂、塩化ビニル−酢酸ビニル−無水マレイン酸共重合体樹脂、アクリロニトリル−スチレン共重合体樹脂などの絶縁性樹脂）などが挙げられる。これらのバインダ樹脂は１種を単独でまたは２種以上を組み合せて使用することができる。
【００７１】
これらの樹脂の中でも、ポリスチレン、ポリカーボネート、ポリアリレートおよびポリフェニレンオキサイドは、体積抵抗値が１０13Ω以上であって電気絶縁性に優れ、かつ成膜性、電位特性などにも優れるので好ましく、ポリカーボネートは特に好適に使用できる。
【００７２】
正孔輸送物質と電子輸送物質との使用割合は特に限定されないが、正孔輸送物質の重量Ｈと電子輸送物質の重量Ｅとの比率Ｈ／Ｅは、９／１〜１／１であるのが好ましい。
比率Ｈ／Ｅが９／１を超える場合には、正孔輸送物質の機能しか発揮されず、電荷移動錯体が機能を発揮しないことがある。一方、比率Ｈ／Ｅが１／１未満の場合には、電荷移動錯体を形成しなかった電子輸送物質がトラップレベルとして作用し感度の低下を引き起こすことがある。
【００７３】
電荷輸送物質の含有量は、単層型感光層の５〜７０重量％であるのが好ましい。
電荷輸送物質の含有量が７０重量％を超える場合には、膜強度が低下することがある。一方、電荷輸送物質の含有量が５重量％未満の場合には、電荷を輸送することができず感度が低下することがある。
【００７４】
電荷発生物質の含有量は、単層型感光層の２〜１０重量％であるのが好ましい。
電荷発生物質の含有量が１０重量％を超える場合には、感光層の膜強度が低下するだけでなく、電荷発生物質の分散性が低下して粗大粒子が増大し、露光によって消去されるべき部分以外の表面電荷が減少し、画像欠陥、特に白地にトナーが付着し微小な黒点が形成される黒ぽちと呼ばれる画像のかぶりが多くなることがある。一方、電荷発生物質の含有量が２重量％未満の場合には、感光体の感度が低下することがある。
【００７５】
バインダ樹脂の含有量は、単層型感光層の３０〜８０重量％程度であるのが好ましい。
バインダ樹脂の割合が８０重量％を超える場合には、単層型感光層の機能が低下するおそれがある。一方、バインダ樹脂の含有量が３０重量％未満の場合には、単層型感光層の膜強度が低下するおそれがある。
【００７６】
単層型感光層１４０は、電荷発生物質１２、電荷輸送物質１３（正孔輸送物質および電子輸送物質）およびバインダ樹脂１７、ならびに必要に応じて酸化防止剤などの添加剤を適当な有機溶剤に溶解または分散して感光層形成用塗布液を調製し、この塗布液を導電性支持体１１の表面に、または導電性支持体１上に形成された中間層１８の表面に塗布し、次いで乾燥して有機溶剤を除去することによって形成できる。より具体的には、例えば、バインダ樹脂を有機溶剤に溶解してなる樹脂溶液に構成物質を溶解または分散させることにより、単層型感光層形成用塗布液を調製する。
本発明の正孔輸送物質と電子輸送物質は、溶剤中で電荷移動錯体を形成する。
【００７７】
有機溶剤としては、例えば、ベンゼン、トルエン、キシレン、メシチレン、テトラリン、ジフェニルメタン、ジメトキシベンゼン、ジクロルベンゼンなどの芳香族炭化水素類；ジクロロメタン、ジクロロエタン、テトラクロロプロパンなどのハロゲン化炭化水素；テトラヒドロフラン（ＴＨＦ）、ジオキサン、ジベンジルエーテル、ジメトキシメチルエーテル、１，２−ジメトキシエタンなどのエーテル類；メチルエチルケトン、シクロヘキサノン、アセトフェノン、イソホロンなどのケトン類；安息香酸メチル、酢酸エチル、酢酸ブチルなどのエステル類、ジフェニルスルフィドなどの含イオウ溶剤；ヘキサフロオロイソプロパノールなどのフッ素系溶剤；Ｎ，Ｎ−ジメチルホルムアミド、Ｎ，Ｎ−ジメチルアセトアミドなどの非プロトン性極性溶剤などが挙げられ、これらは単独または混合溶剤として使用できる。また、このような溶剤に、アルコール類、アセトニトリルまたはメチルエチルケトンを加えた混合溶剤を使用することもできる。これらの溶剤の中でも、地球環境に対する配慮から、非ハロゲン系有機溶剤が好適に用いられる。
【００７８】
構成物質を樹脂溶液に溶解または分散させるに先立ち、電荷発生物質およびその他の添加剤を予備粉砕してもよい。
予備粉砕は、例えば、ボールミル、サンドミル、アトライタ、振動ミル、超音波分散機などの一般的な粉砕機を用いて行うことができる。
構成物質の樹脂溶液への溶解または分散は、例えば、ペイントシェーカ、ボールミル、サンドミルなどの一般的な分散機を用いて行うことができる。このとき、容器および分散機を構成する部材から摩耗などによって不純物が発生し、塗布液中に混入しないように、分散条件を適宜設定するのが好ましい。
【００７９】
単層型感光層形成用塗布液の塗布方法は、塗布液の物性および生産性などを考慮して最適な方法を選択すればよく、具体意的には、ロール塗布、スプレー塗布、ブレード塗布、リング塗布、浸漬塗布などが挙げられる。
これらの塗布方法の中でも、浸漬塗布法は、塗布液を満たした塗工槽に基体を浸漬した後、一定速度または逐次変化する速度で引上げることによって基体の表面上に層を形成する方法であり、比較的簡単で、生産性および原価の点で優れている。したがって、浸漬塗布法は、電子写真感光体を製造する場合に多く利用されている。なお、浸漬塗布法に用いる装置には、塗布液の分散性を安定させるために、超音波発生装置に代表される塗布液分散装置を設けてもよい。
【００８０】
単層型感光層は、本発明の効果を阻害しない範囲で電荷輸送能を向上させるために、一般式（１）で示される正孔輸送物質と一般式（２）で示される電子輸送物質以外の電荷輸送物質を含有してもよい。
このような電荷輸送物としては、例えばエナミン誘導体、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体およびベンジジン誘導体、ならびにこれらの化合物から生じる基を主鎖または側鎖に有するポリマー、例えばポリ−Ｎ−ビニルカルバゾール、ポリ−１−ビニルピレンおよびポリ−９−ビニルアントラセンなどが挙げられる。
【００８１】
単層型感光層は、必要に応じて当該分野で用いられる酸化防止剤、紫外線吸収剤、可塑剤、レベリング剤などの各種添加剤を含有してもよい。
【００８２】
酸化防止剤としては、フェノール系化合物、ハイドロキノン系化合物、トコフェロール系化合物およびアミン系化合物などが挙げられ、これらの中でも、ヒンダードフェノール誘導体、ヒンダードアミン誘導体およびこれらの混合物が特に好ましい。
酸化防止剤、紫外線吸収剤の配合により、オゾン、窒素酸化物などの酸化性のガスに対する単層型感光層の劣化を低減でき、かつ塗布液の安定性を向上させることができる。
【００８３】
酸化防止剤の含有量は、電荷輸送物質１００重量部に対して０．１〜５０重量部が好ましい。酸化防止剤の含有量が５０重量部を超える場合には、感光体特性に悪影響を及ぼすことがある。一方、酸化防止剤の含有量が０．１重量部未満の場合には、塗布液の安定性の向上および感光体の耐久性の向上に充分な効果を得ることができないことがある。
【００８４】
可塑剤としては、例えばフタル酸エステルなどの二塩基酸エステル、脂肪酸エステル、リン酸エステル、塩素化パラフィンおよびエポキシ型可塑剤などが挙げられる。
レベリング剤としては、例えばシリコーン系レベリング剤などが挙げられる。
可塑剤、レベリング剤の配合により、成膜性、可撓性および表面平滑性を向上させることができる。
【００８５】
単層型感光層の製造における乾燥工程の温度は、使用した有機溶剤を除去し得る温度であれば特に限定されないが、５０〜１４０℃が適当であり、８０〜１３０℃が特に好ましい。
乾燥温度が１４０℃を超える場合には、単層型感光体の繰返し使用時の電気的特性が悪化して、得られる画像が劣化するおそれがある。一方、乾燥温度が５０℃未満の場合には、乾燥時間が長くなることがある。
このような単層型感光層の製造における温度条件は、単層型感光層のみならず後述する中間層などの層形成や他の処理においても共通する。
【００８６】
単層型感光層の膜厚は特に限定されないが、５〜４０μｍが好ましく、１０〜３０μｍが特に好ましい。
単層型感光層の膜厚が１００μｍを超える場合には、感光体の生産性が低下するおそれがある。一方、単層型感光層の膜厚が５μｍ未満の場合には、感光体表面の帯電保持能が低下し、単層型感光体の解像度が低下するおそれがある。
【００８７】
［中間層１８］
本発明の単層型感光体は、導電性支持体１１と単層型感光層１４０との間に中間層１８を有するのが好ましい。
中間層は、導電性支持体から単層型感光層または積層型感光層への電荷の注入を防止する機能を有する。すなわち、単層型感光層または積層型感光層の帯電性の低下が抑制され、露光によって消去されるべき部分以外の表面電荷の減少が抑えられ、かぶりなどの画像欠陥の発生が防止される。特に、反転現像プロセスによる画像形成の際に、白地部分にトナーからなる微小な黒点が形成される黒ポチと呼ばれる画像かぶりが発生するのが防止される。
また、中間層で導電性支持体の表面を被覆する中間層は、導電性支持体の表面の欠陥である凹凸の度合を軽減して表面を均一化し、単層型感光層または積層型感光層の成膜性を高め、導電性支持体と単層型感光層または積層型感光層との密着性を向上させることができる。
【００８８】
中間層は、例えば、樹脂材料を適当な溶剤に溶解させて中間層形成用塗布液を調製し、この塗布液を導電性支持体の表面に塗布し、乾燥により有機溶剤を除去することによって形成できる。
樹脂材料としては、単層型感光層に含まれるものと同様のバインダ樹脂に加えて、カゼイン、ゼラチン、ポリビニルアルコール、エチルセルロースなどの天然高分子材料などが挙げられ、これらの１種または２種以上を使用できる。これらの樹脂の中でも、ポリアミド樹脂が好ましく、特にアルコール可溶性ナイロン樹脂が特に好ましい。アルコール可溶性ナイロン樹脂としては、例えば６−ナイロン、６，６−ナイロン、６，１０−ナイロン、１１−ナイロン、２−ナイロンおよび１２−ナイロンなどを共重合させた、いわゆる共重合ナイロン、ならびにＮ−アルコキシメチル変性ナイロンおよびＮ−アルコキシエチル変性ナイロンのように、ナイロンを化学的に変性させた樹脂などが挙げられる。
【００８９】
樹脂材料を溶解または分散させる溶剤としては、例えば、水、メタノール、エタノール、ブタノールなどのアルコール類、メチルカルビトール、ブチルカルビトールなどのグライム類、ジクロロエタン、クロロホルムもしくはトリクロロエタンなどの塩素系溶剤、アセトン、ジオキソラン、これらの溶剤を２種以上混合した混合溶剤などが挙げられる。これらの溶剤の中でも、地球環境に対する配慮から、非ハロゲン系有機溶剤が好適に用いられる。
その他の工程およびその条件は、単層型感光層の形成に準ずる。
【００９０】
また、中間層形成用塗布液は、金属酸化物粒子を含んでいてもよい。
金属酸化物粒子は、中間層の体積抵抗値を容易に調節でき、単層型感光層または積層型感光層への電荷の注入をさらに抑制できると共に、各種環境下において感光体の電気特性を維持できる。
金属酸化物粒子としては、例えば、酸化チタン、酸化アルミニウム、水酸化アルミニウム、酸化スズなどが挙げられる。
【００９１】
中間層形成用塗布液におけるバインダ樹脂と金属酸化物粒子との合計重量Ｃと溶剤の重量Ｄとの比率（Ｃ／Ｄ）は、１／９９〜４０／６０が好ましく、２／９８〜３０／７０が特に好ましい。
また、バインダ樹脂の重量Ｅと金属酸化物粒子の重量Ｆとの比率Ｅ／Ｆは、９０／１０〜１／９９が好ましく、７０／３０〜５／９５が特に好ましい。
【００９２】
中間層の膜厚は特に限定されないが、０．０１〜２０μｍが好ましくは、０．０５〜１０μｍが特に好ましい。
中間層の膜厚が２０μｍを超える場合には、均一な中間層を形成し難く、また中間層上に均一な単層型感光層を形成し難く、感光体の感度が低下するおそれがある。一方、中間層の膜厚が０．０１μｍ未満の場合には、中間層として実質的に機能しなくなり、導電性支持体の欠陥を被覆して均一な表面が得られないおそれがある。すなわち、導電性支持体からの単層型感光層への電荷の注入を防止することができなくなり、単層型感光層の帯電性の低下が生じる。
なお、導電性支持体の構成材料がアルミニウムの場合には、アルマイトを含む層（アルマイト層）を形成し、中間層とすることができる。
【００９３】
本発明の電子写真装置は、本発明の単層型感光体と、単層型感光体を帯電させる帯電手段と、帯電された単層型感光体に対して露光を施す露光手段と、露光によって形成される静電潜像を現像する現像手段とを備えることを特徴とする。
【００９４】
図面を用いて本発明の電子写真装置およびその動作について説明するが、以下の記載内容に限定されるものではない。
図３は、本発明の電子写真装置の構成を示す模式側面図である。
図３の電子写真装置（レーザプリンタ）１００は、本発明の単層型感光体１（図１参照）と、露光手段（半導体レーザ）３１と、帯電手段（コロナ帯電器）３２と、現像手段（現像器）３３と、転写手段（転写帯電器）３４と、搬送ベルト（図示せず）と、定着手段（定着器）３５、クリーニング手段（クリーナ）３６とを含んで構成される。図番５１は転写紙を示す。
【００９５】
単層型感光体１は、図示しない電子写真装置１００本体に回転自在に支持され、図示しない駆動手段によって回転軸線４４回りに矢符４１方向に回転駆動される。駆動手段は、例えば電動機と減速歯車とを含んで構成され、その駆動力を単層型感光体１の芯体を構成する導電性支持体に伝えることによって、単層型感光体１を所定の周速度で回転駆動させる。帯電器３２、露光手段３１、現像器３３、転写帯電器３４およびクリーナ３６は、この順序で、単層型感光体１の外周面に沿って、矢符４１で示される単層型感光体１の回転方向上流側から下流側に向って設けられる。
【００９６】
帯電器３２は、単層型感光体１の外周面を均一に所定の電位に帯電させる帯電手段である。
本発明の電子写真装置における帯電手段は、有害なオゾンガスの発生を低減させる観点から、正帯電方式であるのが好ましい。
【００９７】
露光手段３１は、半導体レーザなどを光源として備え、光源から出力されるレーザビームなどの光を、帯電器３２と現像器３３との間の単層型感光体１の表面に照射することによって、帯電された単層型感光体１の外周面に対して画像情報に応じた露光を施す。光は、主走査方向である単層型感光体１の回転軸線４４の延びる方向に繰返し走査され、これらが結像して単層型感光体１の表面に静電潜像が順次形成される。すなわち、帯電器３２により均一に帯電された単層型感光体１の帯電量がレーザビームの照射および非照射によって差異が生じて静電潜像が形成される。
【００９８】
現像器３３は、露光によって単層型感光体１の表面に形成される静電潜像を、現像剤（トナー）によって現像する現像手段であり、単層型感光体１を臨んで設けられ、単層型感光体１の外周面にトナーを供給する現像ローラ３３ａと、現像ローラ３３ａを単層型感光体１の回転軸線４４と平行な回転軸線まわりに回転可能に支持すると共にその内部空間にトナーを含む現像剤を収容するケーシング３３ｂとを備える。
【００９９】
転写帯電器３４は、現像によって単層型感光体１の外周面に形成される可視像であるトナー像を、図示しない搬送手段によって矢符４２方向から単層型感光体１と転写帯電器３４との間に供給される記録媒体である転写紙５１上に転写させる転写手段である。転写帯電器３４は、例えば、帯電手段を備え、転写紙５１にトナーと逆極性の電荷を与えることによってトナー像を転写紙５１上に転写させる非接触式の転写手段である。
【０１００】
クリーナ３６は、転写帯電器３４による転写動作後に単層型感光体１の外周面に残留するトナーを除去し回収する清掃手段であり、単層型感光体１の外周面に残留するトナーを剥離させるクリーニングブレード３６ａと、クリーニングブレード３６ａによって剥離されたトナーを収容する回収用ケーシング３６ｂとを備える。また、このクリーナ３６は、図示しない除電ランプと共に設けられる。
【０１０１】
また、電子写真装置１００には、単層型感光体１と転写帯電器３４との間を通過した転写紙５１が搬送される下流側に、転写された画像を定着させる定着手段である定着器３５が設けられる。定着器３５は、図示しない加熱手段を有する加熱ローラ３５ａと、加熱ローラ３５ａに対向して設けられ、加熱ローラ３５ａに押圧されて当接部を形成する加圧ローラ３５ｂとを備える。
また、図番３７は転写紙と感光体を分離する分離手段、３８は画像形成方法の各手段を収容するケーシングを示す。
【０１０２】
この電子写真装置１００による画像形成動作は、次のようにして行われる。まず、単層型感光体１が駆動手段によって矢符４１方向に回転駆動されると、露光手段３１による光の結像点よりも単層型感光体１の回転方向上流側に設けられる帯電器３２によって、単層型感光体１の表面が正または負の所定電位に均一に帯電される。
【０１０３】
次いで、露光手段３２から、単層型感光体１の表面に対して画像情報に応じた光が照射される。単層型感光体１は、この露光によって、光が照射された部分の表面電荷が除去され、光が照射された部分の表面電位と光が照射されなかった部分の表面電位とに差異が生じ、静電潜像が形成される。
露光手段３３による光の結像点よりも単層型感光体１の回転方向下流側に設けられる現像器３３から、静電潜像の形成された単層型感光体１の表面にトナーが供給されて静電潜像が現像され、トナー像が形成される。
【０１０４】
単層型感光体１に対する露光と同期して、単層型感光体１と転写帯電器３４との間に、転写紙５１が供給される。転写帯電器３４によって、供給された転写紙５１にトナーと逆極性の電荷が与えられ、単層型感光体１の表面に形成されたトナー像が、転写紙５１上に転写される。
トナー像の転写された転写紙５１は、搬送手段によって定着器３５に搬送され、定着器３５の加熱ローラ３５ａと加圧ローラ３５ｂとの当接部を通過する際に加熱および加圧され、トナー像が転写紙５１に定着されて堅牢な画像となる。このようにして画像が形成された転写紙５１は、搬送手段によって電子写真装置１００の外部へ排紙される。
【０１０５】
一方、転写帯電器３４によるトナー像の転写後も単層型感光体１の表面上に残留するトナーは、クリーナ３６によって単層型感光体１の表面から剥離されて回収される。このようにしてトナーが除去された単層型感光体１の表面の電荷は、除電ランプからの光によって除去され、単層型感光体１の表面上の静電潜像が消失する。その後、単層型感光体１はさらに回転駆動され、再度帯電から始まる一連の動作が繰返されて連続的に画像が形成される。
【実施例】
【０１０６】
以下に実施例および比較例により本発明を具体的に説明するが、これらの実施例により本発明が限定されるものではない。
【０１０７】
（実施例１）
酸化チタン（商品名：タイベークＴＴＯ−Ｄ−１、石原産業株式会社製）９重量部と共重合ナイロン樹脂（商品名：アミランＣＭ８０００、東レ株式会社製）９重量部とを、１，３−ジオキソラン４１重量部とメタノール４１重量部との混合溶剤に加え、ペイントシェーカにて１２時間分散処理し、中間層用塗布液を調製した。
得られた中間層用塗布液を、導電性支持体である直径３０ｍｍ、長さ３４０ｍｍのアルミニウム製円筒状支持体上に膜厚１μｍとなるように浸漬塗布法により塗布し、中間層を形成した。
【０１０８】
次に、電荷発生物質として下記の構造を有するオキソチタニウムフタロシアニン２１５重量部とバインダ樹脂としてポリカーボネート樹脂（商品名：ＰＣＺ−４００、三菱ガス化学株式会社製）２１５重量部とを、テトラヒドロフラン３３１０重量部に加え、ボールミルにて２７時間分散処理し、電荷発生物質分散液を調製した。
【０１０９】
【化５】
2008304621.tif 000027
【０１１０】
一方、正孔輸送物質として例示化合物１を１２２重量部と、電子輸送物質としてｎ−ブトキシカルボニル基が４位に置換した例示化合物ａ（特公平４−４８２１５号公報に記載の方法に従って合成）を８１重量部と、バインダ樹脂としてポリカーボネート樹脂（商品名：ＰＣＺ−４００、三菱ガス化学株式会社製）１８６重量部とを、テトラヒドロフラン１０９５重量部に加えて溶解させ、電荷輸送物質溶解液を調製した。調製の際には溶液が暗緑色に着色し、電荷移動錯体の形成が確認された。
【０１１１】
電荷発生物質分散液１７５重量部を電荷輸送物質溶解液の全量に攪拌しつつ混合し、単層型感光層用塗布液を調製した。
得られた単層型感光層用塗布液を中間層上に浸漬塗布法より塗布し、次いで得られた塗膜を１１０℃の熱風で６０分間乾燥させ、膜厚２７μｍの単層型感光層を有する図２の単層型感光体を作製した。
【０１１２】
（実施例２）
正孔輸送物質として例示化合物１に代えて例示化合物３を用いたこと以外は実施例１と同様にして、図２の単層型感光体を作製した。
【０１１３】
（実施例３）
正孔輸送物質として例示化合物１に代えて例示化合物６を用いたこと以外は実施例１と同様にして、図２の単層型感光体を作製した。
【０１１４】
（実施例４）
正孔輸送物質として例示化合物１に代えて例示化合物１１１を用いたこと以外は実施例１と同様にして、図２の単層型感光体を作製した。
【０１１５】
（実施例５）
電子輸送物質として例示化合物ａに代えてフェネトキシカルボニル基が４位に置換した例示化合物ｂ（特公平４−４８２１５号公報に記載の方法に従って合成）を用いたこと以外は実施例１と同様にして、図２の単層型感光体を作製した。
【０１１６】
（実施例６）
電子輸送物質として例示化合物ａに代えてカルビトキシ基が４位に置換した例示化合物ｃ（特公平４−４８２１５号公報に記載の方法に従って合成）を用いたこと以外は実施例１と同様にして、図２の単層型感光体を作製した。
【０１１７】
（実施例７）
中間層を設けなかったこと以外は実施例１と同様にして、図１の単層型感光体を作製した。
【０１１８】
（実施例８）
電荷発生物質としてオキソチタニウムフタロシアニンに代えて下記の構造を有するアゾ顔料を用いたこと以外は実施例１と同様にして、図２の単層型感光体を作製した。
【０１１９】
【化６】
2008304621.tif 000028
【０１２０】
（実施例９）
酸化防止剤としてヒンダードフェノール系添加剤（商品名：イルガノックス（登録商標）１０１０、チバスペシャルティケミカルズ社製）４重量部を単層型感光層用塗布液に加えたこと以外は実施例１と同様にして、図２の単層型感光体を作製した。
【０１２１】
（比較例１）
正孔輸送物質として例示化合物１に代えて下記の構造を有するトリフェニルアミンダイマー化合物（ＴＰＤ）を用いたこと以外は実施例１と同様にして、図２の単層型感光体を作製した。
【０１２２】
【化７】
2008304621.tif 000029
【０１２３】
（比較例２）
正孔輸送物質として例示化合物１に代えて下記の構造を有するエナミン化合物（ＥＮＡ）を用いたこと以外は実施例１と同様にして、図２の単層型感光体を作製した。
【０１２４】
【化８】
2008304621.tif 000030
【０１２５】
（比較例３）
電子輸送物質として例示化合物ａに代えて下記の構造を有する３，５−ジメチル−３′，５′−ジ−ｔ−ブチルジフェノキノン化合物（ＤＱ）を用いたこと以外は実施例１と同様にして、図２の単層型感光体を作製した。なお、電荷輸送物質溶解液の調製の際には溶液の色は変化せず、電荷移動錯体の形成は確認できなかった。
【０１２６】
【化９】
2008304621.tif 000031
【０１２７】
（実機による評価）
実施例１〜９および比較例１〜３の各感光体を、負帯電方式のデジタル複写機（商品名：ＡＲ−４５０、シャープ株式会社製）を正帯電方式に改造した試験用複写機に装着し、５万回画像形成することによって、感度、耐刷性および電荷移動錯体形成の評価試験を行った。
【０１２８】
［電気特性評価］
試験用複写機から現像器を取外し、その代わりに現像部位に表面電位計（型式：ｍｏｄｅｌ  ３４４、トレック・ジャパン社製）を装着した。この複写機を用い、温度２５℃、相対湿度５０％の常温／常湿（Ｎ／Ｎ：Normal Temperature/Normal Humidity）環境中において、レーザ光による露光を施さなかった場合の感光体の表面電位を＋６５０Ｖに調整し、その状態でレーザ光により露光（０．４μＪ／ｃｍ2）を施した場合の感光体の表面電位を露光電位ＶＬ（Ｖ）として測定した。露光電位ＶＬの絶対値が小さい程、高感度であると評価し、次の基準で判定した。
【０１２９】
＜判定基準＞
○：優良（｜ＶＬ｜＜１２０（Ｖ）
△：良好（１２０（Ｖ）≦｜ＶＬ｜＜１５０（Ｖ）
×：不良（１５０（Ｖ）≦｜ＶＬ｜
【０１３０】
［耐刷性］
試験用複写機に備わるクリーニング器のクリーニングブレードが単層型感光体に当接する圧力、いわゆるクリーニングブレード圧を初期線圧で２０ｇｆ／ｃｍ（１．９６×１０-1Ｎ／ｃｍ）に調整した。Ｎ／Ｎ環境中で、各感光体毎に文字テストチャートを記録紙５万枚に形成して耐刷試験を行った。
耐刷試験開始時と記録紙５万枚画像形成後との膜厚、すなわち感光層の層厚みを、膜厚測定装置（商品名：Ｆ−２０−ＥＸＲ、フィルメトリックス製）を用いて測定し、耐刷試験開始時の膜厚と記録紙５万枚画像形成後の膜厚との差から感光体ドラム５万回転あたりの削れ量を求めた。削れ量が多い程、耐刷性が悪いと評価し、次の基準で判定した。
【０１３１】
＜判定基準＞
○：優良（削れ量ｄ＜０．８μｍ／５０ｋ回転
△：良好（０．８μｍ／５０ｋ回転≦削れ量ｄ＜１．０μｍ／５０ｋ回転
×：不良（１．０μｍ／５０ｋ回転≦削れ量ｄ
【０１３２】
［電荷移動錯体の形成］
電荷発生物質分散液と電荷輸送物質溶解液とを混合し単層型感光層用塗布液を調製した際に、溶液が暗緑色に変化する場合には電荷移動錯体が形成されていると判定し「○」、溶液が暗緑色に変化しない場合には電荷移動錯体が形成されていないと判定し「×」とした。
以上の評価結果を、単層型感光層の主要構成成分と共に表２に示す。
【０１３３】
【表２】
2008304621.tif 000032
【０１３４】
実施例１と比較例３との比較から、電荷移動錯体の形成が電気特性の向上に寄与していることがわかる。しかし、比較例１および比較例２から、単に電荷移動錯体の形成だけでは電気特性の改善は見られないことがわかる。
この詳細な機構は明らかではないが、特定の正孔輸送物質と特定の電子輸送物質との組み合わせからなる電荷輸送物質を単層型感光層に含有する本発明の単層型感光体では電荷移動錯体が中間的なレベルを形成し、電荷発生物質から電荷輸送物質への電荷の受け渡しをスムーズにしているものと考えられる。
【０１３５】
また、実施例１〜９と比較例２の比較から、特定の電荷移動錯体の形成により電気特性の改良はなされるものの、比較例２の単層型感光体は耐摩耗性についてはまだ問題があり、実施例１〜９の単層型感光体は、５０，０００回実写時の平均ドラム膜減り量が１μｍ/５０ｋ回転以下であり、耐摩耗性（耐刷性）について改良され、極めて良好な耐刷性を示すことがわかる。
この詳細な機構は明らかではないが、本発明の単層型感光体では電荷移動錯体が耐摩耗性（耐刷性）の改良に寄与しているものと考えられる。
【０１３６】
実施例１と実施例７との比較から、中間層によるブロッキング効果が確認できる。中間層を有さない実施例７の単層型感光体は、実使用上問題ないものの若干画像劣化が見られ、実施例１の単層型感光体に劣ることがわかる。
実施例９から、酸化防止剤としてのヒンダードフェノール系添加剤の使用により、単層型感光体の電気特性の安定化が図られることがわかる。
【図面の簡単な説明】
【０１３７】
【図１】本発明の単層型感光体の要部の構成を示す模式断面図である。
【図２】本発明の単層型感光体の要部の構成を示す模式断面図である。
【図３】本発明の電子写真装置の構成を示す模式側面図である。
【符号の説明】
【０１３８】
１、２  電子写真感光体
１１  導電性支持体
１２  電荷発生物質
１３  電荷輸送物質
１４０  単層型感光層
１７  バインダ樹脂
１８  中間層
【０１３９】
３１  露光手段（半導体レーザ）
３２  帯電手段（コロナ帯電器）
３３  現像手段（現像器）
３３ａ  現像ローラ
３３ｂ  ケーシング
３４  転写手段（転写帯電器）
３５  定着手段（定着器）
３５ａ  加熱ローラ
３５ｂ  加圧ローラ
３６  クリーニング手段（クリーナ）
３６ａ  クリーニングブレード
３６ｂ  回収用ケーシング
３７  分離手段
３８  ハウジング
４１  矢符
４４  回転軸線
５１  転写紙
１００  電子写真装置（レーザプリンタ）
【図１】
2008304621.tif 000035
【図２】
2008304621.tif 000036
【図３】
2008304621.tif 000037